(57)【特許請求の範囲】
【請求項１】
質量％で、
Ｍｇ：０．１〜０．６５％、
Ｓｉ：０．４〜２．０％、
Ｃｕ：０．８〜１．４％、
Ｍｇ＋Ｃｕ：０．９〜１．５％
を含有し、
Ｚｎ：０．０３〜２．５％、
Ｍｎ：０．０３〜０．５％、
Ｃｒ：０．０３〜０．２％、
Ｚｒ：０．０３〜０．１５％、
Ｖ  ：０．０３〜０．１５％、
Ｆｅ：０．０３〜０．３％、
Ｔｉ：０．００５〜０．１％
Ｂ  ：０．００５〜０．１％
のうちの１種または２種以上を、さらに含有し、残部はＡｌ及び不可避的不純物からなるＡｌ合金であって、結晶粒界上のＣｕを含有する析出物の最大径が０．５μｍ以下で、かつ、その結晶粒界面に占める割合が５％以下であり、さらに、粒内に０．２μｍ以上の最大径を有する晶析出物が、１００μｍ2 当たり２０個未満であり、両面又は片面の表面に、粒状潤滑機能付与剤を２〜１５質量％含有したアルカリ可溶型潤滑樹脂皮膜が０．５〜５μｍ形成されたことを特徴とする、耐食性および成形性に優れたアルカリ可溶型潤滑被覆アルミニウム合金板。
【請求項２】
請求項１に記載のアルミニウム合金板において、粒状潤滑機能付与剤を２〜１５質量％、シリカ粒子を１〜３０質量％含有したアルカリ可溶型潤滑樹脂皮膜が０．５〜５μｍ形成されたことを特徴とする、耐食性および成形性に優れたアルカリ可溶型潤滑被覆アルミニウム合金板。
【請求項３】
粒状潤滑機能付与剤が、ポリオレフィン系ワックス、フッ素系ワックス、パラフィン系ワックス、ステアリン酸系ワックスのうちの１種または２種以上からなる請求項１または請求項２に記載の、耐食性および成形性に優れたアルカリ可溶型潤滑被覆アルミニウム合金板。
【発明の詳細な説明】
【０００１】
【発明の属する技術分野】
本発明は、自動車のボディシートや部品、各種機械器具、家電部品等の素材として使用する、耐食性および成形性に優れたアルカリ可溶型潤滑被覆アルミニウム合金板に関する。
【０００２】
【従来の技術】
高成形性および高強度を要求する用途、例えば自動車のボディーシートには、主として冷延鋼板が使用されているが、燃費向上の観点から軽量化が求められ、アルミニウム合金板の採用が進められている。この自動車ボディシートにはプレス加工による成形性が要求されるため、アルミニウム合金の中でも強度および成形性に優れる５０００系、すなわち、Ａｌ−Ｍｇ合金が使用されている。
ところが、Ａｌ−Ｍｇ合金は製造性が悪いためにコストが高く、また、リューダースマークが発生しやすいため、成形後、良好な表面性状が得られ難い。そこで、製造コストが安く、リューダースマークを生じないＡｌ−Ｍｇ−Ｓｉを用いることが望ましいため、開発が進められている。
【０００３】
しかし、Ａｌ−Ｍｇ−Ｓｉ系合金はＡｌ−Ｍｇ系合金に比べて成形性が劣っている。これは、Ａｌ−Ｍｇ−Ｓｉ系合金が析出強化により高強度を得られる合金であり、塗装焼き付け後の強度上昇、いわゆる塗装焼付け硬化性（以下ＢＨ性）に優れる反面、製造時に析出物を生じ易く、その析出物によって延性が低下するためである。これまでに成形性に優れたＡｌ−Ｍｇ−Ｓｉ系合金として、例えば、特開平９−３１６１６号公報、特開平１０−１０２１７９号公報が開示されている。これらは、Ｃｕを添加して張出成形性の向上を図ったものである。
【０００４】
【発明が解決しようとする課題】
Ａｌ−Ｍｇ−ＳｉのへのＣｕの添加は張出成形性の向上に極めて有効であり、しかも、ＢＨ性や製造性を損わないという利点があるが、耐食性が低下し粒界腐食性が生じやすくなる。また、自動車ボディ等に適用する際に要求される深絞り性および型かじり性は向上しないという問題があった。
【０００５】
【発明を解決するための手段】
本発明者は前述の課題を解決するために詳細な検討を重ね、Ｃｕ添加による耐食性の低下が結晶粒界に生じたＣｕ系析出物であることを明らかにし、この析出物の制御により、ＢＨ性、成形性および耐食性の兼備が可能であることを見出した。さらに、成分系、特にＭｇとＣｕ量を限定し、Ｃｕ系析出物のサイズおよび析出状態を制御することにより、このようなアルミニウム合金を製造することができた。
【０００６】
また、アルミニウム合金の成形性、特に深絞り性および型かじり性を向上させるには、表面に潤滑皮膜を塗布することが有効であるが、自動車用途等に適用する場合は、プレス成形後のアルカリ脱脂工程や洗浄工程において潤滑皮膜が溶解、離脱する脱膜型潤滑皮膜の塗布が望ましい。そこで本発明者は、脱膜型潤滑皮膜によるプレス成形性の向上およびアルカリ脱脂工程や洗浄工程における潤滑皮膜の溶解、離脱性について詳細に検討を行った。その結果、粒状の潤滑機能付与剤を含むアルカリ可溶型潤滑樹脂皮膜を一定膜厚範囲内でアルミニウム合金板表面に形成させることにより、上記目的を達成できることを見い出した。
【０００７】
すなわち、本発明の要旨とするところは、
（１）質量％で、Ｍｇ：０．１〜０．６５％、Ｓｉ：０．４〜２．０％、Ｃｕ：０．８〜１．４％、Ｍｇ＋Ｃｕ：０．９〜１．５％を含有し、Ｚｎ：０．０３〜２．５％、Ｍｎ：０．０３〜０．５％、Ｃｒ：０．０３〜０．２％、Ｚｒ：０．０３〜０．１５％、Ｖ：０．０３〜０．１５％、Ｆｅ：０．０３〜０．３％、Ｔｉ：０．００５〜０．１％、Ｂ：０．００５〜０．１％のうちの１種または２種以上を、さらに含有し、残部はＡｌ及び不可避的不純物からなるＡｌ合金であって、結晶粒界上のＣｕを含有する析出物の最大径が０．５μｍ以下で、かつ、その結晶粒界面に占める割合が５％以下であり、さらに、粒内に０．２μｍ以上の最大径を有する晶析出物が、１００μｍ2 当たり２０個未満であり、両面又は片面の表面に、粒状潤滑機能付与剤を２〜１５質量％含有したアルカリ可溶型潤滑樹脂皮膜が０．５〜５μｍ形成されたことを特徴とする、耐食性および成形性に優れたＡｌ−Ｍｇ−Ｓｉ−Ｃｕ系合金板。
【０００８】
（２）前記（１）に記載のアルミニウム合金板において、粒状潤滑機能付与剤を２〜１５質量％、シリカ粒子を１〜３０質量％含有したアルカリ可溶型潤滑樹脂皮膜が０．５〜５μｍ形成されたことを特徴とする、耐食性および成形性に優れたＡｌ−Ｍｇ−Ｓｉ−Ｃｕ系合金板。
（３）粒状潤滑機能付与剤が、ポリオレフィン系ワックス、フッ素系ワックス、パラフィン系ワックス、ステアリン酸系ワックスのうちの１種または２種以上からなる前記（１）または（２）に記載の耐食性および成形性に優れたＡｌ−Ｍｇ−Ｓｉ−Ｃｕ系合金板である。
【０００９】
【発明の実施の形態】
以下に、本発明の合金組成や析出物の析出状態、製造条件等の限定理由を具体的に説明する。
Ｍｇ：Ｍｇは本発明の合金系では基本となる合金元素であり、塗装焼き付け時にＭｇ−Ｓｉ系の微細な析出物を生じて高ＢＨ性の発現に寄与するものである。しかし、Ｍｇ量が０．１％未満ではＢＨ性が不十分ではなく、一方、０．６５％を超える過剰な添加により結晶粒界に粗大なＭｇ−Ｓｉ―Ｃｕ系析出物を生じ、耐食性および成形性を低下させる。このことから、Ｍｇ量は０．１〜０．６５％の範囲とする。
【００１０】
Ｓｉ：Ｓｉも本発明の合金系では基本となる合金元素であり、塗装焼き付け時にＭｇ−Ｓｉ系の微細な析出物を生じて高ＢＨ性の発現に寄与するが、Ｓｉ量が０．４％未満ではＢＨ性が不十分であり、一方、２．０％を超えると粗大なＳｉ相が析出して成形性を低下させる。このことから、Ｓｉ量は０．４〜２．０％の範囲とする。
Ｃｕ：Ｃｕも本発明の合金系では基本となる合金元素であり、成形性を向上させるが、Ｃｕ量が０．８％未満では十分な成形性が確保できず、一方、１．４％を超える過剰な添加により結晶粒界に粗大なＡｌ−Ｍｇ−Ｓｉ―Ｃｕ系析出物を生じ、耐食性および成形性を低下させる。このことから、Ｃｕ量は０．８〜１．４％の範囲とする。
【００１１】
さらに、Ｍｇ＋Ｃｕが０．９％未満ではＢＨ性および成形性が不十分であり、１．５％を超えると通常の溶体化処理条件ではＡｌ−Ｍｇ−Ｓｉ―Ｃｕ系析出物の生成を抑制できなくなり、耐食性および成形性が低下することから、Ｍｇ＋Ｃｕを０．９〜１．５％の範囲とする。
Ｚｎ、Ｍｎ、Ｃｒ、Ｚｒ、Ｖ、Ｆｅ、Ｔｉ、Ｂ：これらの元素は強度向上や結晶粒微細化のために１種または２種以上添加される。
これらのうち、Ｚｎは合金の時効性の向上を通じて強度向上に寄与する元素であり、その含有量が０．０３％未満では上記の効果が不十分であり、一方、２．５％を超えれば成形性および耐食性が低下する。従って、Ｚｎを添加する場合のＺｎの量は０．０３〜２．５％の範囲内とした。
【００１２】
さらに、Ｍｎ，Ｃｒ，Ｚｒ，Ｖは強度向上と結晶粒の微細化に効果のある元素であり、いずれも含有量が０．０３％未満では上記の効果が十分に得られない。一方、Ｍｎは０．５％を、Ｃｒは０．２％を、ＺｒおよびＶは０．１５％を超えると巨大金属間化合物を生じて成形性を低下させる。従って、Ｍｎは０．０３〜０．５％、Ｃｒは０．０３〜０．２％、ＺｒおよびＶは０．０３〜０．１５％の範囲とした。
また、Ｆｅは強度向上と鋳塊組織の微細化に有効な元素であり、その含有量が０．０３％未満では十分な効果が得られず、０．３％を超えれば巨大晶出物を生じて成形性を低下させるため、Ｆｅ量は０．０３〜０．３％とした。
【００１３】
ＴｉおよびＢも強度向上と鋳塊組織の微細化に有効な元素であり、その含有量が０．００５％未満では十分な効果が得られず、０．１％を超えれば巨大晶出物を生じて成形性を低下させるため、添加を０．００５〜０．１％とした。
なお、これらのＺｎ、Ｍｎ、Ｃｒ、Ｚｒ、Ｖ、Ｆｅ、Ｔｉ、Ｂの範囲は積極的な添加元素としてこれらの元素を含む場合を示したものであり、いずれもその下限値よりも少ない量を不純物として含有することは特に支障ない。
【００１４】
次に、本発明における合金板に析出するＣｕ系析出物およびのサイズ、析出状態について説明する。成形性および耐食性に影響を及ぼす析出物はその大きさと析出する場所および分布状態に依存する。すなわち、Ｃｕ系析出物が結晶粒界上にあり、その最大径が０．５μｍ以上であれば、あるいは、最大径が０．５μｍ以下であっても結晶粒界を占める割合が５％を超える状態であれば、結晶粒界に沿った割れを生じやすくなり成形性が低下する。また、結晶粒界上に上述の分布状態でＣｕ系析出物が生じればその周囲のＣｕ量が減少するため、粒界腐食、すなわち糸錆が発生し易くなる。
【００１５】
また、晶析出物が結晶粒内にある場合は、その最大径が０．２μｍ以上の析出物が１００μｍ2 内に２０個以上検出できる状態では破断の起点が多くなり、成形性が低下する。従って、冷延板の晶析出物の晶析出状態を前述のように規定する。なお、結晶粒界のＣｕ系析出物および結晶粒内における晶析出物の析出状態は、透過型電子顕微鏡を用いて５０００倍程度の倍率で任意の５視野を撮影し、その写真から析出物のサイズおよび個数を観察し、粒界析出物の粒界占有率および粒内晶析出物の単位面積当たりの個数を評価することができる。
【００１６】
このようなアルミニウム合金板の深絞り性、型かじり性を高めるために、表面に塗布するアルカリ可溶型潤滑被覆について以下に説明する。これは、膜厚を一定の条件とした粒状潤滑機能付与剤を含有するアルカリ可溶型潤滑樹脂皮膜である。まず、アルカリ液に溶解・脱膜するアルカリ溶解型潤滑皮膜には、ポリエチレングリコール系、ポリプロピレングリコール系、ポリビニルアルコール系、アクリル系、ポリエステル系などがあるが、アルカリ溶解可能とするために、樹脂水分散体または水溶性樹脂でなければならない。ポリエチレングリコール系では、皮膜形成性の観点から、平均分子量３０００以上のポリエチレングリコールおよび変性ポリエチレングリコールが挙げられる。変性ポリエチレングリコールとしては、イソシアネート変性ポリエチレングリコール、エポキシ変性ポリエチレングリコール等が挙げられる。
【００１７】
ポリプロピレングリコール系では、皮膜形成性の観点から、平均分子量３０００以上のポリプロピレングリコールおよび変性ポリプロピレングリコールが挙げられる。変性ポリプロピレングリコールとしては、イソシアネート変性ポリプロピレングリコール、エポキシ変性ポリプロピレングリコール等が挙げられる。
ポリビニルアルコール系では、完全ケン化型ポリビニルアルコール、部分ケン化型ポリビニルアルコール、変性ポリビニルアルコール等が挙げられる。変性ポリビニルアルコールとしては、カルボキシル基変性ポリビニルアルコール、スルホン酸ポリビニルアルコール、アセトアセチル基ポリビニルアルコール等が挙げられる。
【００１８】
アクリル系としては、アクリル酸、メタアクリル酸、アクリル酸エステル、メタクリル酸エステル、マレイン酸、イタコン酸の共重合体が挙げられる。アクリル酸エステルとしては、アクリル酸メチル、アクリル酸エチル、アクリル酸イソプロピル、アクリル酸ｎブチル、アクリル酸２エチルヘキシル、アクリル酸２ヒドロキシエチル、アクリル酸ヒドロキシプロピル、メタクリル酸メチル、メタクリル酸エチル、メタクリル酸イソプロピル、メタクリル酸ｎブチル、メタクリル酸イソブチル、メタクリル酸ｎヘキシル、メタクリル酸ラウリル、メタクリル酸２ヒドロキシエチル、メタクリル酸ヒドロキシプロピルなどがある。共重合体としては、スチレン、アクリルアミド、酢酸ビニル、アクリルニトリル、などが挙げられる。
【００１９】
ポリエステル系については、ポリエステルを構成する多価アルコールとしては、エチレングリコール、プロピレングリコール、１，３ブチレングリコール、１，６ヘキサンジオール、ジエチレングリコール、ジプロピレングリコール、ネオペンチルグリコール、トリエチレングルコールなどが挙げられ、多塩基酸としては、無水フタル酸、イソフタル酸テレフタル酸、無水コハク酸、アジピン酸、アゼライン酸、セバシン酸、フマル酸、イタコン酸、無水マレイン酸などが挙げられる。
【００２０】
本発明のアルミニウム合金板に被覆される潤滑樹脂皮膜の厚さは、０．５μｍ未満であるとプレス加工時の押圧による、型かじりや傷の発生を防止できず、かつ摺動が加わるために要求される加工性を得ることが出来ない。この効果は、厚さが５μｍまでで顕著であるが、これを超えても効果は変わらない。従って、潤滑樹脂被膜の厚さは０．５〜５μｍの範囲とする。また、本発明の潤滑樹脂皮膜は目的に応じて板の両面又は片面に被覆される。
【００２１】
次に潤滑機能付与剤について説明する。
粒状潤滑機能付与剤は表面の摩擦係数を低減することによりさらに潤滑性を付与し、かじり等を防止してプレス加工性、しごき加工性を向上する作用を有している。潤滑機能付与剤としては、得られる皮膜に潤滑性能を付与するものであればよいが、ポレオレフィン系（ポリエチレン，ポリプロピレン等）、フッ素系（ポリテトラフルオロエチレン、ポリクロロトリフルオロエチレン、ポリフッ化ビニリデン，ポリフッ化ビニル等）、パラフィン系、ステアリン酸系ワックスのうちの１種または２種以上からなるものが好ましい。
【００２２】
潤滑機能付与剤の添加量は、質量％で２％未満では要求される潤滑効果が得られず、１５％を越えると皮膜強度が低下したり、潤滑付与剤の剥離が発生するなどの問題があるため、２〜１５％が好ましい。
シリカは皮膜強度、合金板との密着性を向上させる場合に添加する。シリカ粒子は、水分散性コロイダルシリカ、粉砕シリカ、気相法シリカなどいずれのシリカ粒子であっても良い。皮膜の加工性、耐食性発現を考慮すると、１次粒子径は２〜３０ｎｍで、２次凝集粒子径は１００ｎｍ以下が好ましい。シリカの添加量としては質量％で１〜３０％が好ましい。１％未満では、下層との密着性向上効果が得られない。３０％を越えると皮膜の伸びが減少するため加工性が低下し、型かじりが発生しやすくなる。
【００２３】
本発明のアルカリ可溶型潤滑樹脂皮膜中には上記以外に、意匠性を付与するための顔料や、導電性を付与する導電性添加剤、等を目的に応じて、皮膜性能を低下させない範囲内で添加することができる。
また、本発明において、さらなる耐食性や密着性を得るために下地にリン酸塩処理やクロメート処理を施してもかまわない。この場合のクロメート処理としては、電解型クロメート、反応型クロメートおよび塗布型クロメートのいずれの処理をあげることができる。クロメート皮膜は還元したクロム酸にシリカ、燐酸、親水性樹脂の中から少なくとも１種以上を含有したクロメート液を塗布、乾燥したものが好ましい。
【００２４】
リン酸塩の付着量としては、リン酸塩として０．５〜３．５ｇ／ｍ2 の範囲が好ましい。クロメートの付着量としては、金属クロム換算で５〜１５０ｍｇ／ｍ2 の範囲が好ましく、さらに好ましい範囲は１０〜５０ｍｇ／ｍ2 である。５ｍｇ／ｍ2 未満では優れた耐食性効果が得られず、１５０ｍｇ／ｍ2 を超えると成形時にクロメート皮膜の凝集破壊が起こるなど、加工性を劣化させる。さらに、目的に応じ下地に酸洗処理、アルカリ処理、電解還元処理、コバルトめっき処理、ニッケルめっき処理、シランカップリング処理無機シリケート処理を施してもかまわない。
【００２５】
潤滑樹脂皮膜の形成方法としては、樹脂成分および粒状潤滑機能付与剤を含む水溶液また水分散体をロールコーター塗装法、スプレー法など従来公知の方法で塗布・焼付乾燥して形成することができる。
本発明の潤滑被覆アルミニウム合金板は潤滑皮膜のさらに上層に潤滑油または潤滑防錆油を塗布することができる。ただし、塗布する潤滑油または潤滑防錆油は、本発明の潤滑皮膜を膨潤または溶解させないものが望ましい。
【００２６】
【実施例】
次に実施例に基づいて、本発明を具体的に説明する。
（実施例１）
表１に示すアルミニウム合金を、それぞれ常法に従ってＤＣ鋳造法によって鋳造し、得られた鋳塊に５３０℃×５ｈｒの均質化処理を施した後、熱間圧延を行って熱延板とした。次いで５３０℃×１ｍｉｎの中間焼鈍を施した後、厚さ１ｍｍの冷延板を製造し、５４０℃×１０ｓｅｃの溶体化処理を施した。この時の５４０℃〜２００℃間の冷却速度を１９℃／ｓｅｃとした。さらに、溶体化処理後速やかに８０℃×５ｈｒの安定化処理を施した。
【００２７】
【表１】
0004456238.tif 000002
【００２８】
次に、ポリエステル系ウレタン樹脂の水溶液に、軟化点１１０℃および平均粒径１．０μｍの低密度ポリエチレンワックスを１０質量％混合し、合金板の表面にバーコーター塗装した後、１８０℃の加熱炉を用いて合金板到達温度８０℃で焼付乾燥し、厚さ１μｍの潤滑樹脂皮膜を形成させた。
試料の析出状態を、透過型電子顕微鏡によって５０００倍の写真を任意の場所で５視野撮影し、その範囲で観察される析出物のサイズおよび数を測定し、評価した。引張試験はＪＩＳに準拠して行い、ＢＨ性は引張試験片に２％の引張歪を与えた後、１７０℃×２０ｍｉｎの熱処理を施し、耐力を測定して評価した。
【００２９】
成形性評価には張出成形、深絞り成形および曲げ成形を行った。張出成形性はＪＩＳに準拠してエリクセン値で評価し、深絞り性は、円筒深絞り試験をポンチ直径５０ｍｍ、ポンチ肩半径５ｍｍの条件で実施し、限界絞り比（ＬＤＲ）で評価した。曲げ試験は、０．５ｔの内側半径で１８０°曲げを行い、その外側部分の外観観察を行って、割れが発生しなかったものを○、および割れが発生したものを×として評価した。
【００３０】
耐食性は、アルカリ脱脂および水洗によって表面の脱膜型潤滑皮膜を除去した後、燐酸亜鉛処理、水洗、塗装を行い、試料表面にナイフで人工疵を入れた後、塩水噴霧、湿潤した後、糸錆性を評価した。糸錆性の評価は最大糸錆長さを基準として行い、１ｍｍ未満を○、１ｍｍ以上を×とした。
さらに、型かじり性、加工後の樹脂カス発生状況および脱脂性の評価を行った。型かじり性および加工後の樹脂カス発生状況は、円筒ポンチの油圧成形試験機により、ポンチ直径４０ｍｍ、ポンチ肩半径４ｍｍ、ダイス直径４３ｍｍ、ダイス肩半径４ｍｍ、シワ押さえ力１ｔｏｎで成形試験を行って評価した。
【００３１】
型かじり性は側壁の外観を目視し、次の指標に依って評価した。
◎：成形可能で、合金板表面の欠陥無し
○：成形可能で、合金板表面の欠陥無し、摺動面わずかに変色
△：成形可能で、合金板表面にわずかにかじり疵発生
×：成形可能で、合金板表面に線状かじり疵多数発生
【００３２】
また、加工後の樹脂カス発生状況を次の指標で評価した。
◎：カス発生無し
○：極わずかに樹脂カス発生
△：少し樹脂カス発生
×：樹脂カス多数発生
【００３３】
脱脂性は、ＦＣ−４３５８脱脂液（日本パーカライジング製、ｐＨ＝１０．５に調整、温度７０℃）を試験片に８秒間スプレーした後水洗し、乾燥後の皮膜残存率を赤外分光分析にて測定し、次の指標で評価した。
◎：皮膜残存無し
○：皮膜残存５％以下
△：皮膜残存５％超１０％以下
×：皮膜残存１０％超
【００３４】
析出物の状態、機械的性質およびＢＨ後の耐力、成形性（エリクセン値、ＬＤＲおよび曲げ性）、糸錆発生状況、型かじり性、樹脂カス発生状況および脱膜性を評価した結果を表２に示す。本発明で示したＡ１〜Ａ１２の合金は規定範囲内の析出状態で粒界を占める割合が少なく、成形性、耐食性に優れ、かつ高ＢＨ性を有している。また、加工後に樹脂カスが発生し難く、脱脂性に優れている。
【００３５】
一方、比較例で示した合金のうち、Ｂ１はＭｇ量が、Ｂ３はＳｉ量が本発明の範囲よりも少ないため、ＢＨ性およびエリクセン値が不十分である。また、Ｂ２はＭｇ量が、Ｂ４はＳｉ量が多いため、Ｂ６はＣｕ量が多くＭｇ＋Ｃｕ量が本発明の範囲を超えているため、粒界および粒内に析出物を生じて、ＢＨ性、エリクセン値、曲げ性および耐糸錆性が低下している。Ｂ５はＣｕ量が少ないためにエリクセン値が不十分であり、Ｂ７はＺｎ量が多いため、耐糸錆性が低下している。さらに、Ｂ８〜１３の合金は、Ｍｎ、Ｃｒ、Ｚｒ、Ｆｅ、ＴｉおよびＢの添加量が本発明で規定した範囲を外れているため、晶析出物の分布が本発明で規定する範囲を外れ、その結果曲げ性およびエリクセン値が低下している。
【００３６】
【表２】
0004456238.tif 000003
【００３７】
（実施例２）
表１の発明合金Ａ  の冷延板に、５４０℃×１０ｓｅｃの溶体化処理を施した。この時の５４０℃〜２００℃間の冷却速度を１９℃／ｓｅｃとした。さらに、溶体化処理後速やかに８０℃×５ｈｒの安定化処理を施した。
このアルミニウム合金の表面には、基本的にクロメート未処理としたが、一部水準について、クロム還元率（Ｃｒ（ＶＩ）／全Ｃｒ）＝０．４のクロム酸にコロイダルシリカを加えた塗布型クロメート液をロールコータにてクロム付着量が金属クロム換算で２０ｍｇ／ｍ2 となるよう塗布し、加熱乾燥させクロメート皮膜を形成させた。
【００３８】
次に、ポリエチレングリコール、ポリプロピレングリコール、アクリル樹脂の水溶液または水分散体に、ポリエチレンワックス、ポリテトラフルオロエチレンワックス、合成パラフィンワックス、ステアリン酸カルシウムワックス、およびコロイダルシリカを表３に示す組成で混合し、バーコーター塗装して１８０℃の加熱炉を用いて合金板到達温度８０℃で焼付乾燥し潤滑樹脂皮膜を形成させた。なお、加工性評価の比較材として、上記のアルミニウム合金板にジョンソンワックス＃１２２を塗布したものを用いた。
【００３９】
これらのサンプルに対して実施例１と同様に深絞り性、型かじり性、加工後の樹脂カス発生状況および脱脂性の評価を行い、表３に示した。
表３に示すように、Ｎｏ．２６〜４６の本発明の範囲内にあるアルカリ可溶型潤滑被覆アルミニウム合金板は、いずれも深絞り性および型かじり性に優れ、加工後に樹脂カスが発生し難く、脱脂性に優れている。一方、比較例Ｎｏ．４７は潤滑皮膜の膜厚が薄いため、Ｎｏ．４８は粒状潤滑機能付与剤の含有量が少ないため、型かじり性が不十分である。一方、Ｎｏ．４９は粒状潤滑機能付与剤の含有量が多いため、加工後に樹脂カスが発生している。
【００４０】
【表３】
0004456238.tif 000004
【００４１】
【発明の効果】
以上のように、本発明によれば、成形性および耐食性に優れたアルカリ可溶型潤滑被覆アルミニウム合金板を提供できる。